(57)【要約】【課題】  扉のレバーハンドル、ノブ等の建築金物は日常よく目にする部分で、しかも直接手で触れる部分だけに、外観や手触り感の良さが求められている。また、長期間使用されるものだけに、高度な耐久性も要求される。これまでは、外観や手触り感の良さを重視すると耐久性に欠け、逆に耐久性を重視すると外観や手触り感が良くないという傾向があった。【解決手段】  下塗りに金属用塗料を金属素材に直接塗装し、焼付け乾燥する。その上に、シルクの微粉末を含有するシルク調塗料を塗装し、焼付け乾燥する。これにより、高度な耐久性、外観及び質感を実現することができる。【特許請求の範囲】
【請求項１】
下塗り塗装として、金属用塗料を金属素材に直接塗装し、これを焼付け乾燥し、その上に、シルクの微粉末を含有するシルク調塗料を塗装し、焼付け乾燥することにより、高度な耐久性、外観及び質感を得ることができる塗装方法
【請求項２】
建築金物の塗装方法に関し、下塗り塗装として、金属用塗料を金属素材に直接塗装し、これを焼付け乾燥し、その上に、シルクの微粉末を含有するシルク調塗料を塗装し、焼付け乾燥することにより、高度な耐久性、外観及び質感を得ることができる塗装方法
【発明の詳細な説明】
【技術分野】
【０００１】  本発明は、外観上の美感や質感が要求される金属製品の表面に、滑らかで暖かな手触り感を与えるための塗装方法に関するものである。
【背景技術】
【０００２】  扉のレバーハンドル、グリップ、ノブ、サムターン等の建築金物は、かつては機能性だけが求められ、外観や手触り感といった意匠性についてはさほど重要視されていなかった。【０００３】  しかし、上記の建築金物は、人が直接手で触れる部分であり、日常的によく目にする部分であるため、最近では、より豊かな日常生活を送る上で建築金物の外観や手触り感といった意匠性の向上、デザインの差別化が強く求められている。また、建築金物は一般的に金属素材からなるため、手で触ったときに冷やりとした感触があるが、これが嫌いな人も多い。【０００４】  その一方で、住宅やマンションといった建築物は数十年間使用されるものであるから、建築用部品もそれに応じた耐久性が必要である。とりわけ、レバーハンドル等の建築金物は直接手で触れる機会が多いため、手で触れない部品に比べてさらに高い耐久性が求められる。【０００５】  それゆえ、耐久性ある塗料が建築金物の塗装として用いられてきたが、せいぜい色目を考慮しただけで、手触り等の質感は全く考慮されず、固くて冷たい手触り感だけが残っていた。【０００６】  その対策として、数多く市販されているゴムのような手触り感を有する塗料を塗装することもあるが、その塗膜の耐久性は低く、手で触れる部分に使用される金属金物では長期の使用には耐えられない。また、金属素材に塗装すると付着性の点で問題がある。さらにグリップ力が強すぎ、ハンドルなどの建築金物としては必ずしも良い手触り感であるとは言えない。【０００７】  ちなみに、先行技術として下記に示すものがあるが、これは自動車の塗装に使用される所謂パール塗装である。当該公開公報の要約書に「シルク調」という言葉が出てくるが、あくまで外観がシルク調であるに過ぎず、手触り感までもがシルク調であるということではない。
【特許文献１】特開平２−４５５７８
【発明の開示】
【発明が解決しようとする課題】
【０００８】  建築金物に塗装された塗膜も付着性や耐腐食性、耐摩耗性等で高度な耐久性を要求される。それゆえ、塗装仕上げにおいて、クリア塗装、エナメル塗装、メタリック塗装といった耐久性のある塗料が用いられるが、一般的に手触り感は固く、冷たいものである。【０００９】  しかし近年、より豊かな生活を送るために建築金物のデザインが多様化し、見た目の良さのみならず、手で触った感触の良さも要求されるようになった。【００１０】  ゴムのような手触り感を有する塗料は既に存在するが、これを金属素材に塗装しても、必要とされる塗膜性能を満たさない。【００１１】  そのため、滑らかで暖かな手触り感と外観を有し、かつ高度な耐久性を有する塗装仕上げを金属素材上に塗装する方法を開発することが課題とされている。
【課題を解決するための手段】
【００１２】  前述の課題を解決するため、本発明は、次の解決手段をとっている。【００１３】  シルクのように滑らかで暖かな手触りと外観を有するシルク調塗料を使用する。このシルク調塗料には、シルクの微粉末が含まれている。【００１４】  シルク調塗料は、金属素材との相性は良くない。この点については、後述する実験結果からも明らかである。それゆえ、金属素材に直接塗装することは好ましくない。よって、金属用塗料を先に塗装し、その上にシルク調塗料を塗装する。なお、金属用塗料は、仕上げ用として用いられる塗料である。【００１５】  具体的には、下塗り塗装として、金属用塗料を金属素材に直接塗装し、これを焼付け乾燥し、その上に、シルクの微粉末を含有するシルク調塗料を塗装し、焼付け乾燥する。
【発明の効果】
【００１６】  本発明により、高度な耐久性を必要とする金属素材の建築金物に対して、耐水性、耐摩耗性等の耐久性に優れ、かつ、シルクのように滑らかで暖かな手触り感と外観を持つ新しい塗装仕上げを実現できるようになる。
【発明を実施するための最良の形態】
【００１７】  シルク調塗料としては、シルクの粉末を含有するウレタン系塗料を使用する。このシルク粉末入り塗料を塗装すると、表面が微細な凹凸状となる結果、一般的な金属用塗料のような鏡面反射とは異なり、艶消し状の渋い表面反射となる。また、前記微細な凹凸とシルクの粉末自身が持つ吸水性、吸湿性により、滑らかで暖かな手触り感を得ることができる。その結果、シルクのような手触りと外観を実現できるのである。【００１８】  先ず、金属素材に金属用塗料を直接塗装し、焼き付け乾燥を行う。なお、金属用塗料は、主剤となる塗料に硬化剤を混ぜた２液タイプが好ましい。低温にて焼き付け乾燥が可能だからである。【００１９】  次に、金属用塗料を塗装した上に、シルク調塗料を塗装し、焼付け乾燥を行う。【００２０】  つまり、下塗り塗装として、金属用塗料を金属素材に直接塗装し、これを焼付け乾燥し、その上に、シルクの微粉末を含有するシルク調塗料を塗装し、焼付け乾燥するわけであるが。シンナーの選定とセッティング条件を合わせれば、２コート１ベーク塗装も可能である。【００２１】  このような過程を経て作製したシルク調塗装の手触り感や外観は、樹脂素材上に塗装したものとほぼ同程度のものが得られる。【００２２】  輝度の高い金属用メタリック塗料を塗装した後に透明なシルク調塗料を塗装すれば、メタリックのギラギラ感を無くし、ほんのりと暖かい外観を得ることが可能である。【００２３】  また、鏡面磨きをした金属素材に金属用クリア塗料を塗装した上に透明なシルク調塗料を塗装すると、メタリックを塗装した時よりも輝度を高くすることができる。【００２４】  この塗装工程によって塗装した建築金物は、高度な耐久性を有する。
【実施例１】
【００２５】  表１に示す工程に基づき、サンプルを作製した。【００２６】  サンプルＡは、化成処理を施したアルミ素材を使用し、金属用塗装の上にシルク調の手触り感を持つ塗装を塗装した。塗装膜厚は金属用塗料、シルク調塗装共に１５〜２５μｍである。【００２７】  サンプルＢは、化成処理を施したアルミ素材に直接シルク調塗料を塗装した。塗装膜厚は１０〜２０μｍである。【００２８】  サンプルＣは、化成処理を施したアルミ素材を使用し、金属調塗装の上にゴムの手触り感を有する塗装を塗装した。塗装膜厚は金属用塗料が１５〜５０μｍ、ゴムの手触り感を有する塗装が２０〜５０μｍである。【００２９】  サンプルＤは、化成処理を施したアルミ素材に金属用塗料のみを塗装した。塗装膜厚は１５〜３０μｍである。【００３０】  表２に各サンプルの性能を示す。付着性、耐水性、耐摩耗性、耐食性を評価した。【００３１】  付着性は、ＪＩＳ−Ｋ５６００−５−６（クロスカット法）に基づき評価した。切込みは単一刃切込み工具を用いて、間隔を１ｍｍ離して、カット数を１１個とした。評価は剥離せずに残っているクロスカット部分のマス目数で行った。【００３２】  耐水性は、ＪＩＳ−Ｋ５６００−６−２に基づき評価した。なお、試験水温は９５℃〜９９℃、試験時間は１時間とした。また、耐水性試験後の外観で、膨れ等の異常がなかったサンプルのみ、付着性の評価を行った。【００３３】  耐摩耗性は、ＪＩＳ−Ｈ８６８２−３（砂落し摩耗試験）に基づき評価した。素地が露出するまでの時間を塗装膜厚で割った値を求め、それの大小で評価を行った。数値が大きいほど塗膜が擦り減りにくいと判断できる。サンプルＡよびＢではシルク調を有する塗膜のみの耐摩耗性を評価した。サンプルＣではゴムの手触り感を有する塗膜のみの耐摩耗性を評価した。【００３４】  耐食性は、ＪＩＳ−Ｚ２３７１（ＣＡＳＳ試験）に基づき評価した。試験時間は４８時間であった。【００３５】  以上の結果、サンプルＡは金属用塗装と同等以上の耐久性を示した。特に耐摩耗性では、４倍以上の性能を示した。また、金属素材に直接シルク調塗料を塗装したサンプルＢは付着性と耐水性において、ゴム調塗料を塗装したサンプルＣは耐水性において、それぞれ異常を示した。【００３６】  サンプルＡはシルクのように滑らかで暖かい仕上がりを得ることができた。また、輝度の高い金属用メタリック塗料を塗装した上にシルク調クリア塗料を塗装することでほんのりと暖かいデザインを得ることができた。
【表１】
2009119446.tif 000002
【表２】
2009119446.tif 000003